Brevet FR2188019A1 — publié le 19740118

L'invention concerne un fer d'armature de béton, dont la surface périphérique comprend au moins deux nervures longitudinales et, entre ces dernières, des zones comportant des nervures obliques. les fers d'armature doivent répondre a des critères toujours plus nombreux et sévères en fonction des nouvelles techniques mises en oeuvre pour leur fabrication ainsi que des nouvelles méthodes utilisées pour l'armaturedes constructions de béton. Les méthodes de construction en béton armé progressent continuellement et donc les qualités méeannauea et technologiques exigées des fer d'armature augmentent parallèlement. De nombreux types connus de fer d'armature de béton ont des nervures et éléments de retenue plus ou moins profonds destinés à leur conférer l'une ou l'autre des caractéristiques qutils doivent avoir. Ces profilés ont toutefois l'inconvénient de ne pas avoir les qualités et de ne pas satisfaire à dtautres critères essentiels que les nouveaux procédés de construction ou de traitement, en particulier, imposent aux fers d'armature, de sorte que ceu-ci ne conviennent pas de manière optimale dans tous les cas. Ainsi, pour avoir par exemple une grande force d'adhérence, les fers doivent comporter des nervures et éléments de retenue très en relief, mais ceux-ci diminuent fortement leur résistanco 9 la fatigue ainsi que leur aptitude au façonnage, par exem- ple par découpage ou pliage, ou à la pose, etc. lorsque ces derniere critères et facteurs sont les plus importants, les barres doivent avoir une surface très luie. Les diverses qualités auxquelles les barres d'armature doivent satisfaire répondent souvent de critères contradictoires. Il s'agit donc d'en trouver un mode d'exécution optimal. Tous les fers connus armature ont plus ou moins les qualités mécaniques et technolegiques exigées d'eux, telles que l'adhérence, la résistance à la fatique, la résilience, la déformabilité, etc., mais ne sont pas conçus en vue de leur façonnage par découpage, dressage , pliage et redressage, soudage et pose, et ne conviennent pas non plus pour certains procédés de construction et de liaison par pression, serrage, etc. De nombreux fers connus d'armature comportent deux zones ou davantage de nervures transversales sans aucune nervure longitudinale. L'irrégularité inévitable de la surface de ces fers, due aux différences de relief des éléments de nervures sur leur périphérie, soulève des difficultés au dressage et au pliage, en particulier sur des machines automatiques. Il en est de même des fers connus d'armature à nervures longitudinales et à nervures transversales disposées entre ces dernières et dont la hauteur diffère de celle de ces nervures longitudinales sur la surface de la section de base. Ces fers font preuve dtinconvénients non négligeables lors de leur façonnage et de leur manipulation, car l'irrégularité du relief des nervures fait courir à ces dernières un risque particulièrement grand dXendomma- gement lors du façonnage sur des machines automatiques de dressage et de pliage, avec pour conséquence que ces fers ont de mauvaises caractéristiques de déformation et de fatigue et risquent meme de casser au cours de leur mise en oeuvre ultérieure. Lorsque la section de base est transformée de manière que, malgré les différences de hauteur des nervures, la périphérie du fer soit uniformisée de manière que sa surface ait unesection circulaire, il faut renoncer à la forme circulaire, reconnue comme idéale pour un fer d'armature, de la section de base et il faut en accepter les inconvénients qui en résultent. L'invention a pour objet un fer uniformément profilé d'armature qui satisfait de manière optimale. aux critères imposés et qui n'a pas les inconvénients mentionnés. Selon une particularité essentielle du fer d'arsa- ture selon l'invention, sa section de base est au moins approximati- vement circulaire et la hauteur des nervures longitudinales est égale au maximum de la hauteur des nervures obliques. La hauteur adoptée des parties en relief des nervures est de préférence comprise entre 0,05- et 0,1 fois le diamètre de la section de base. La largeur des nervures longitudinales est de préférence supérieure à celle des nervures classiques et comprise entre 0,15 et 0,2 fois le diamètre de la section de base afin que ces ner vures puissent recevoir une hauteur exacte h lors de leur réalisation par passage dans l'emprise de deux cylindres.Une inclinaison d'en viron 30 à 600 des nervures obliques, situées entre les nervures longitudinales, sur l'axe du fer corfère à celui-cl les qualités optimales concernant ses caractéristiques mécaniques et technologi oueds imposées, son adhérence, s résistance à la fatigue, sa défor mabilité, sa résilience, aussi bien lorsqu'il est torsadé que lorsqu'il ne l'est pas. L'invention sera décrite plus en détail en regard du dessin: annexé à titre d'exemples nullement limitatifs et sur lequel la figure 1 est une coupe transversale d'un fer d'armature selon l'invention ; la figure 2 est une élévation du fer d'armature non torsadé ; et la figure 3 est une élévation de ce fer à l'état torsadé. Les fers d'armature représentés ont une section de base circulaire et un diamètre d. Ils comportent des nervures longitudinales 1 et des nervures obliques ou inclinées 2, dont les hauteurs h1 et h2 sont égales. L'inclinaison a des nervures obliques 2 sur l'axe du fer est avantageusement comprise entre 30 et 600 et elle est toujours égale. Bien entendu, la disposition des nervures obliques 2 peut aussi différer de celle des exemples représentés dans certaines zones et/ou à l'intérieur d'une zone comprise entre les ner vures longitudinales 1. De même, le nombre des nervures longitudinales 1 peut aussi être supérieur à deux à la périphérie du fer. La largeur b des nervures longitudinales est avantageusement comprise entre 0,15- et 0,2 fois le diamètre d de la section base. Il est bien entendu que les fers d'armature peuvent subir d'autres traitements connus après le laminage Ils peuvent par exemple être torsadés ou étirés ou subir les deux traitements. Les relations décrites concernant la hauteur des éléments de nervure sur la section de base sensiblement circulaire subsistent à la fin de ces traitements. Il est possible de tenir compte au laminage du profilé du fait que la hauteur h1 des nervures longitudinales 1 subit une légère réduction lors du torsadage et que la hauteur h2 des ner vures obliques 2 augmente légèrement lors de ce torsadage, ainsi que d'autres effets produits par d'autres types de traitement. Le fer deorit d'armature a l'avantage de satisfaite de manière optimale aux critères imposés concernant ses caractéristi que necarques et technologiques, son aptitude au façonnage ainsi que ses conditions de fabrication, de même qu'à ceux imposés par.les procédés modernes de construction et concernant la jonction de dif férents fers d'armature par pressage, serrage, collage, soudage, etc. La forme du fer d'armature selon l'invention est simple et donc son coût de fabrication est relativement faible. Il va de soi que le fer d'armature décrit et représenté peut subir diverses modifications sans sortir du cadre de l'invention. REVENDICATIONS 1. Fer d'armature de béton, comprenant à sa périphérie au moins deux nervures longitudinales et, entre ces dernières, des zones de nervures inclinées ou obliques, caractérisé en ce que sa section de base est au-oins approximativement circulaire et la hauteur des nervures longitudinales est égale au maximum de la hauteur des nervures obliques. 2. Fer d'armature selon la revendication 1, caractérisé en ce que lesdites hauteurs sont comprises entre 0,05 et 0,1 fois le diamètre de la section de base. 3. Fer d'armature selon la revendication 1, caractérisé en ce que la largeur des nervures longitudinales est comprise entre 0,15 et 0,2 fois le diamètre de la section de base. 4. Fer d'armature selon la revendication 1, caractérisé en ce que les nervures obliques de toutes les zones ont la m8me orientation, inscrivent le laême angle avec l'axe du fer et ont le mème pas. 5. Fer d'armature selon la revendication 1, caractérisé en ce que l'orientation et, le cas échéant ou le pas des nervures obliques sont les mimes à l'intérieur d'une zone, mais diffèrent dans les différentes zones. 6. Fer d'armature selon la revendication 1, caractérisé en ce que l'orientation et, le cas échéant ou le pas des nervures obliques diffèrent à l'intérieur d'une zone.